(57)【要約】【課題】銀を含む反射面を有する反射部材において、可視光の反射率を低下させることなく、長期間に亘って銀の変色を抑制する。【解決手段】反射部材１は、基材１１と、基材１１上に又は基材１１上に形成されるアンダーコート層１２を介して設けられ、銀を含み、入射する光を反射する反射面１３を有する反射層１４と、反射面１３に形成され、反射層１４を保護するトップコート層１５と、を備え、基材１１若しくはアンダーコート層１２の一方又はトップコート層１５は、波長２５０〜４２０ｎｍの範囲に光吸収ピークを有するトリアジン系化合物を含む。この構成によれば、基材１１若しくはアンダーコート層１２の少なくとも一方又はトップコート層１５で波長２５０〜４２０ｎｍの範囲の光を吸収させることにより、可視光の反射率を低下させることなく、反射層１４に含まれる銀の変色を長期間に亘って抑制することができる。【選択図】図２
2011248023.tif 000002
【特許請求の範囲】
【請求項１】
基材と、前記基材上に又は前記基材上に形成されるアンダーコート層を介して設けられ、銀を含み、入射する光を反射する反射面を有する反射層と、前記反射面に形成され、前記反射層を保護するトップコート層と、を備え、
前記基材若しくは前記アンダーコート層の少なくとも一方又は前記トップコート層は、波長２５０〜４２０ｎｍの範囲に光吸収ピークを有するトリアジン系化合物を含むことを特徴とする反射部材。
【請求項２】
前記トップコート層は、２層以上の層が積層されて成り、
前記反射層と接する層は、トリアジン系化合物を含み、
前記反射層と接しない層は、ベンゾトリアゾール系化合物を含むことを特徴とする請求項１に記載の反射部材。
【請求項３】
前記トリアジン系化合物は、２，４−ビス−（４−フェニルフェニル）−６−（２−ヒドロキシフェニル）−１，３，５−トリアジン系化合物であることを特徴とする請求項１又は請求項２に記載の反射部材。
【請求項４】
請求項１乃至請求項３のいずれか一項に記載の反射部材を用いた照明器具。
【発明の詳細な説明】
【技術分野】
【０００１】
本発明は、銀を含み、入射する光を反射する反射面を有する反射部材及びこの反射部材を用いた照明器具に関する。
【背景技術】
【０００２】
従来から、照明器具の光源からの光を反射する反射部材の反射層には、光反射性に優れる銀が用いられている。特に、ダウンライトのような、奥行きのある椀形状の反射部材に、反射率の高い銀を用いることにより、反射部材内で光が繰り返し反射され、光利用効率を向上させることができる。しかし、銀は化学的に不安定で、変色し易い性質がある。反射部材における銀の変色は、反射部材の外観を悪くするだけでなく、反射率を低下させ、光利用効率を低下させる原因となる。
【０００３】
銀の変色原因として、光（特に紫外線）、熱、及び大気中の水分、亜硫酸ガス、硫化水素、アンモニア等のガスが挙げられる。一般に、これらの変色原因が相互的に作用し、反射部材表面の銀原子が、硫化物イオンや塩化物イオン等と反応し、硫化銀や塩化銀等の化合物へ変化することにより、銀が褐色や黒色に変色すると考えられている。
【０００４】
また、銀の変色原因の一つとして、銀の薄膜には、波長３２５ｎｍ付近の紫外線領域に、光を透過する透過率の「窓」が存在することが挙げられる（例えば、特許文献１参照）。上記特許文献１には、透過率の「窓」を透過した紫外線が、銀と接する樹脂製のアンダーコート層を劣化させ、二酸化炭素ガスの「小気泡」が発生し、この「小気泡」が銀を変色させることが記載されている。
【０００５】
そこで、上記特許文献１に記載の反射部材においては、有機系紫外線吸収剤を含有するポリマー層を形成することにより、反射層に入射する紫外線を遮蔽し、上記透過率の「窓」への紫外線の入射を防止して、銀の変色を抑制している。また、紫外線吸収剤として使用されるベンゾトリアゾール系紫外線吸収剤は、銀とキレートを作り、黄色く発色することが知られている。そのため、反射層上にメルカプタンを含有する第１ポリマー層を形成し、その上に紫外線吸収剤を含有する第２ポリマー層を形成することにより、ベンゾトリアゾール系紫外線吸収剤が直接的に銀反射層と反応しないようにしている。
【０００６】
また、有機系紫外線吸収剤の代わりに紫外線吸収性の固形物を含有するトップコート層で反射層を覆うことにより、紫外線が反射層へ入射することを防ぎ、銀の変色を抑制した反射部材が知られている（例えば、特許文献２参照）。
【特許文献１】特開昭６１−１５４９４２号公報
【特許文献２】特開平７−１０８６４３号公報
【発明の開示】
【発明が解決しようとする課題】
【０００７】
しかしながら、ベンゾトリアゾール系紫外線吸収剤は、ポリマー内を拡散すると共に、銀とキレートを作り、黄色く発色することが知られている。そのため、上記特許文献１に記載された反射部材が長期間使用されると、第１ポリマー層に含まれるベンゾトリアゾール系紫外線吸収剤が、第２ポリマー層にも浸透し、反射層に達して、銀を変色させる虞がある。しかも、ベンゾトリアゾール系紫外線吸収剤の多くは、上記透過率の「窓」に相当する波長３２０ｎｍ付近の光吸収ピークが減少しているため、波長３２０ｎｍ付近の紫外線を十分に遮蔽できない。
【０００８】
また、特許文献２に記載された紫外線吸収性の固形物は、粒子状の物質であるため、トップコート層へ添加することによって、可視光の散乱が発生し、トップコート層の透過率を低下させると共に、反射部材としての反射率を低下させる虞がある。
【０００９】
本発明は、上記課題を解決するものであって、可視光の反射率を低下させることなく、銀の変色を長期間に亘って抑制することができる反射部材及びこの反射部材を用いた照明器具を提供することを目的とする。
【課題を解決するための手段】
【００１０】
上記課題を解決するため、本発明に係る反射部材は、基材と、前記基材上に又は前記基材上に形成されるアンダーコート層を介して設けられ、銀を含み、入射する光を反射する反射面を有する反射層と、前記反射面に形成され、前記反射層を保護するトップコート層と、を備え、前記基材若しくは前記アンダーコート層の少なくとも一方又は前記トップコート層は、波長２５０〜４２０ｎｍの範囲に光吸収ピークを有するトリアジン系化合物を含むことを特徴とする。
【００１１】
また、本発明に係る反射部材において、前記トップコート層は、２層以上の層が積層されて成り、前記反射層と接する層は、トリアジン系化合物を含み、前記反射層と接しない層は、ベンゾトリアゾール系化合物を含むものであってもよい。
【００１２】
好ましくは、前記トリアジン系化合物は、２，４−ビス−（４−フェニルフェニル）−６−（２−ヒドロキシフェニル）−１，３，５−トリアジン系化合物である。
【００１３】
また、本発明に係る照明器具は、上記反射部材を用いたものである。
【発明の効果】
【００１４】
本発明に係る反射部材によれば、基材若しくはアンダーコート層の少なくとも一方又はトップコート層において、波長２５０〜４２０ｎｍの範囲の光が吸収されるので、可視光の反射率を低下させることなく、反射層に含まれる銀の変色を長期間に亘って抑制することができ、この反射部材を用いることにより、光利用効率の良い照明器具が得られる。
【図面の簡単な説明】
【００１５】
【図１】本発明の第１の実施形態に係る反射部材を用いた照明器具の側面図。
【図２】同反射部材の部分側断面図。
【図３】銀を含む反射部材における銀の膜厚と全光透過率との関係を示す図。
【図４】（ａ）〜（ｃ）は、銀の変色メカニズムを説明する側断面図。
【図５】上記反射部材の側面図。
【図６】本実施形態で用いる光源から出射される光の分子放射パワーとその波長分布との関係を示す図。
【図７】本発明の第２の実施形態に係る反射部材の部分側断面図。
【図８】本発明の第３の実施形態に係る反射部材の部分側断面図。
【発明を実施するための形態】
【００１６】
本発明の第１の実施形態に係る反射部材及びこの反射部材を用いた照明器具について、図１乃至図６を参照して説明する。本実施形態の反射部材１を用いた照明器具２は、一般的な施設、店舗、住宅等に用いられる照明器具であり、ここでは、図１に示すように、天井埋込式のスポットライトを示す。照明器具２は、光源３と、この光源３からの光を反射するための反射部材１と、を備える。反射部材１は、光源３を取り付けるためのソケット４が設けられる基端部から光出射方向の開口部へ広がった碗形状に形成される。反射部材１の基端部は、照明器具２の本体部５に接続され、開口部には、照明器具２を天井裏へ係止するための板バネ６が取り付けられる。本体部５には、光源３に適合する適宜のインバータ７等が設けられる。
【００１７】
反射部材１は、図２に示すように、基材１１と、この基材１１上に形成されるアンダーコート層１２と、銀を含み、入射する光を反射する反射面１３を有する反射層１４と、反射面１３に形成され、反射層１４を保護するトップコート層１５と、を備える。また、トップコート層１５は、波長２５０〜４２０ｎｍの範囲に光吸収ピークを有する紫外線遮蔽剤１６を含んでいる。
【００１８】
基材１１は、光源３から発生する熱に耐え得る材料から構成されたものであれば、特に限定されるものではない。また、基材１１の形状は、上記の碗形状に限らず、照明器具２の仕様等に応じて、光源３からの光を効率良く反射し、所望の配光を実現できるように形成されたものであればよい。
【００１９】
基材１１は、樹脂材料により形成される場合、熱可塑性樹脂としては、例えば、ポリブチレンテレフタレート（ＰＢＴ）、ポリエチレンテレフタレート（ＰＥＴ）、ポリフェニレンスルフィド（ＰＰＳ）、ポリフェニレンスルフィド（ＰＰＳ）、ポリフェニレンオキサイド（ＰＰＯ）、ポリイミド（ＰＩ）、ポリエーテルイミド（ＰＥＩ）、ポリカーボネート（ＰＣ）、液晶ポリマー（ＬＣＰ）、シンジオタクチックポリスチレン（ＳＰＳ）等が用いられる。また、熱硬化性樹脂としては、例えば、バルクモールディングコンパウンド（ＢＭＣ）用材料として汎用される不飽和ポリエステル（ＵＰ）等が用いられる。これらの樹脂材料には、いずれも光反射性能、耐熱性、強度、耐光性等を向上させるため、無機充填剤等の各種添加剤が添加されてもよい。基材１１の成形方法は、材質や器具形状により、例えば、射出成形、圧縮成形、真空成形、圧空成形等の公知の方法が選択的に用いられる。
【００２０】
基材１１が、金属材料により形成される場合、例えば、アルミ（Ａｌ）基合金、マグネシウム（Ｍｇ）基合金、鉄（Ｆｅ）基合金、亜鉛（Ｚｎ）合金等が用いられる。成形方法としては、スピニング加工、プレス加工、ダイキャスト、チクソモールディング等が、材料と要求される反射部材１の形状等を考慮して選択的に用いられる。また、ガラスを基材１１として用いる場合、プレス加工やブロー加工等が用いられる。基材１１の表面は、滑らかで、清浄な面とされることが望ましく、成形時に付着した離型剤やガスマーク、滑剤、オイル等は物理的又は化学的手段によって除去される。
【００２１】
アンダーコート層１２は、基材１１と反射層１４との密着性を向上させ、基材１１の平滑性を向上させるために形成される。そのため、基材１１が樹脂材料から成り、反射層１４との密着性や平滑性が十分に確保されていれば、必ずしも形成されていなくてもよい。このアンダーコート層１２は、例えば、アクリル樹脂、シリコーン樹脂、フッ素樹脂、エポキシ樹脂、メラミン樹脂等の樹脂材料から成る塗膜から形成される。成膜方法は、スプレーコート、スピンコート、ロールコート、ディップコート等の公知の方法が選択的に用いられる。また、硬化方法には、熱、紫外線、電子線等の公知の手段が用いられる。なお、アンダーコート層１２の膜厚は、特に限定されないが、例えば、５〜３０ｎｍが望ましい。アンダーコート層１２の膜厚が３０ｎｍ以上になると、予め光照射方向を考慮して設計された基材１１の形状に影響する虞があるので好ましくない。
【００２２】
反射層１４は、銀又は銀を主成分とする合金を２０〜１０００ｎｍの膜厚で形成したものである。形成方法は、スパッタリング法、真空蒸着法、イオンプレーティング法等のＰＶＤ法が用いられ、また、銀鎖反応のような化学的析出法でもよい。銀又は銀を主成分とする合金は、反射層１４の反射面１３側に２０ｎｍ以上の膜厚で積層されていればよい。反射層１４の基材１１側の成分には、反射層１４の耐熱性や密着性を高めるため、例えば、アルミニウム、銅、ニッケル等の、銀以外金属が含まれていてもよい。
【００２３】
トップコート層１５は、反射層１４を保護するために、この反射層１４の反射面１３に形成される。トップコート層１５は、アンダーコート層１２と同様、例えば、アクリル樹脂、シリコーン樹脂、フッ素樹脂、エポキシ樹脂、又はメラミン樹脂等の樹脂材料から成る塗膜から形成される。塗布方法は、アンダーコート層１２と同様、スプレーコート、スピンコート、ロールコート、ディップコート等公知の塗布方法が用いられる。なお、硬化方法は、熱、電子線等の公知の手段を用いられるが、反射層１４に影響を与えない手段が望ましい。
【００２４】
本実施形態においては、波長２５０〜４２０ｎｍの範囲に光吸収ピークを有する紫外線遮蔽剤１６として、トリアジン系化合物が用いられる。好ましくは、ヒドロキシフェニルトリアジン系化合物であり、更に好ましくは、２，４−ビス−（４−フェニルフェニル）−６−（２−ヒドロキシフェニル）−１，３，５−トリアジン系の化合物である。
【００２５】
２，４−ビス−（４−フェニルフェニル）−６−（２−ヒドロキシフェニル）−１，３，５−トリアジン系化合物の具体例として、下記（１）式で示される、２−〔２−ヒドロキシ−４−〔１−オクチルオキシカルボニルエトキシ〕フェニル〕−４，６−ビス（４−フェニルフェニル）−１，３，５−トリアジン（チバ・ジャパン社製「チヌビン４９７」）が挙げられる。
【００２６】
【化１】
2011248023.tif 000003
【００２７】
紫外線遮蔽剤１６の添加量は、トップコート層１５を形成する塗料に対して、重量比で０．５〜５％が望ましく、更に好ましい添加量は１〜２％である。添加量が０．５％よりも少ないと、紫外線の遮蔽効果が不十分となり、また、５％よりも多いと、可視光領域に吸収端が伸び、反射部材１が黄色く着色し、美観を低下させる原因となることがある。なお、トップコート層１５を形成する塗料には、適宜に光安定剤や酸化防止剤等の添加剤が添加されてもよい。
【００２８】
ここで、銀を含む反射層１４を用いた照明器具２において、銀が変色するメカニズム等について、図３乃至図６を参照して説明する。
【００２９】
図３は、石英から成る基材上に純度９９．９９％の純銀を、マグネトロンスパッタリング法を用いて成膜した際の膜厚の違いによる光の透過率の変化を示す。同図から、銀膜の膜厚が薄くなると、波長２５０ｎｍ〜４２０ｎｍの範囲の紫外線の透過率が高くなる、いわゆる透過率の「窓」が存在することが確認される。この透過率の「窓」は、波長３２０ｎｍ付近の紫外線領域をピークとし、膜厚が１７０ｎｍである例において確認され、膜厚が薄くなるほど、波長域及び透過率共に拡大する。膜厚が６５ｎｍである例においては、波長３２０ｎｍをピークとする光の透過率は２７％に達する。この場合、光源から出射された紫外線のうち、波長３２０ｎｍ付近の紫外線の約３割は、銀膜によって反射又は吸収されることなく、銀膜（本実施形態の反射層１４）の下に形成された層（本実施形態のアンダーコート層１２）の表面まで達することになる。
【００３０】
反射層１４を透過して、アンダーコート層１２の表面に達した紫外線は、図４（ａ）に示すように、アンダーコート層１２の樹脂を劣化させ、ヒドロキシラジカル（・ＯＨ）やパーオキシラジカル（・ＯＲ）を発生させる。そして、発生した・ＯＨや・ＯＲは、図４（ｂ）に示すように、アンダーコート層１２と接する反射層１４の銀原子（Ａｇ）を酸化し、銀イオン（Ａｇ＋）を生成する（図例では・ＯＨのみ示す）。生成されたＡｇ＋は、アンダーコート層の層中に拡散し、また、・ＯＨはＯＨ−となってアンダーコート層１２の層中に拡散する。そして、図４（ｃ）に示すように、これらＡｇ＋とＯＨ−とが反応して、暗褐色の酸化銀（Ａｇ２０）が生成されることにより、銀の変色が生じる。
【００３１】
銀の変色を抑制するためには、反射層１４に透過率の「窓」を作らないよう、反射層１４の膜厚を十分に厚くすることが考えられる。しかし、照明器具２に用いられる反射部材１は、例えば、図５（図１も参照）に示すように、立体形状のものが多く、その形状の全面に厚い銀膜を均一に形成することは、製造上困難である。図５には、図１に例示した形状の反射部材の内面に、マグネトロンスパッタリング法を用いて銀膜を形成した際の反射部材１の位置別の膜厚分布を示している。この例においては、反射部材１の基部と光出射方向の端部とでは、約６〜１０倍の膜厚差が生じており、光源３に近く、高強度の紫外線に曝され得る反射部材１の基部側の膜厚が薄くなっている。この例における反射部材１の基部側の膜厚は、２６．４〜４０．４ｎｍであり、上記図３に示した結果を参照すると、透過率の「窓」が存在していると考えられる。
【００３２】
また、波長３２０ｎｍ付近の紫外線を出射しない光源３を照明器具２に取り付けることが考えられる。しかし、一般に、照明器具２の光源３として用いられる蛍光ランプやＨＩＤランプの照射光には、波長３２０ｎｍ付近の紫外線が少なからず存在する。図６は、汎用の蛍光ランプの紫外線強度特性の一例を示す。この例では、ＵＶ−Ａ（３６５ｎｍ）のピーク波長の他に、上記反射層１４の透過率の「窓」の領域の近くに、ＵＶ−Ｂ（３１５ｎｍ）のピーク波長が存在している。また、光源３を、波長３２０ｎｍ付近の紫外線を出射しない特定製品に限定することは、光源の汎用性を欠くので適当でない。しかも、屋外照明等では、太陽光など、照明器具２の光源３以外の光環境下に反射部材１が曝されることもある。
【００３３】
そのため、銀の変色を抑制するには、反射層１４とアンダーコート層１２との界面に波長２５０〜４２０ｎｍの範囲の光が入射しないように、その領域の光を遮蔽する遮蔽層を設けることが有効である。本実施形態においては、光源３から出射された光のうち、波長２５０〜４２０ｎｍの範囲の光は、トップコート層１５に含まれる紫外線遮蔽剤５によって吸収され、熱エネルギーに変換されて消費される。そのため、波長２５０〜４２０ｎｍの範囲の光が、反射層１４とアンダーコート層１２との界面に達することがなく、銀の変色を抑制することができる。
【００３４】
また、本実施形態においては、外線遮蔽剤５としてトリアジン系化合物を用いている。このトリアジン系化合物は、従来のベンゾトリアゾール系紫外線吸収剤では、十分に遮蔽できなかった波長３２０ｎｍ付近の紫外線を吸収することができる。そのため、銀を含む反射層１４の膜厚が薄く、透過率の「窓」を有する反射層１４においても、波長３２０ｎｍ付近の紫外線が、反射層１４とアンダーコート層１２との界面に達することがなく、銀の変色を抑制することができる。
【００３５】
しかも、トリアジン系化合物は、ベンゾトリアゾール系紫外線吸収剤に比べて、銀とのキレートを作り難い性質を有している。そのため、銀を含む反射面１３上に紫外線遮蔽剤１６を含むトップコート層１５が形成されていても、銀の変色を長期間に亘って抑制することができる。
【００３６】
光源３から出射された光のうち、紫外線遮蔽剤１６に吸収されない波長域の光、すなわち可視光は、トップコート層１５を透過した後、反射率の高い銀を含む反射面１３によって反射され、反射部材１の光出射方向の端部から出射される。すなわち、本実施形態の反射部材１によれば、可視光の反射率を低下させることなく、銀の変色を長期間に亘って抑制することができる。また、この反射部材を用いることにより、光利用効率が低下し難い照明器具が得られる。
【００３７】
次に、本発明の第２の実施形態に係る反射部材について、図７を参照して説明する。本実施形態の反射部材１は、アンダーコート層１２に、波長２５０〜４２０ｎｍの範囲に光吸収ピークを有する紫外線遮蔽剤１６が含有されているものである。
【００３８】
基材１１、反射層１４は、上記第１の実施形態と同様である。トップコート層１５は、紫外線遮蔽剤１６を含まない点を除き、上記第１の実施形態と同様である。アンダーコート層１２及びトップコート層１５を構成する樹脂材料は、上記第１の実施形態と同様である。なお、トップコート層１５は、ＳｉＯ２やＴｉＯ２等の無機物から成る層を真空蒸着等により形成されてもよい。また、この無機物から成る層を、反射層１４とトップコート層１５との間に設けてもよい。
【００３９】
アンダーコート層１２における紫外線遮蔽剤１６の添加量は、アンダーコート層１２を形成する塗料に対して、重量比で２〜１０％であることが望ましい。添加量が２％よりも少ないと、アンダーコート層１２と反射層１４との界面に存在する紫外線遮蔽剤１６の量が十分でなく、透過率の「窓」を透過した紫外線によって、アンダーコート層１２が劣化してしまい、銀を変色させることがある。また、添加量が１０％よりも多いと、アンダーコート層１３の材料コストが高くなるので好ましくない。
【００４０】
本実施形態においては、光源３から出射された光は、トップコート層１５を透過して、反射率の高い銀を含む反射面１３によって反射されて、反射部材１の光出射方向の端部から出射される。一方、波長２５０〜４２０ｎｍの範囲の光の一部は、反射層１４の透過率の「窓」を透過して、アンダーコート層１２に達し、そこで、紫外線遮蔽剤１６で吸収され、熱エネルギーに変換されて消費される。そのため、波長２５０〜４２０ｎｍの範囲の光が、透過率の「窓」を透過して、反射層１４とアンダーコート層１２との界面に達しても、銀の変色を抑制することができる。
【００４１】
ところで、上記第１の実施形態においては、トップコート層１５に紫外線遮蔽剤１６が含まれているので、光源３から出射された可視光のうち、短波長領域の一部の光が、紫外線遮蔽剤１６によって吸収され、僅かに反射率が低下することがあった。これに対して、本実施形態においては、トップコート層１５に紫外線遮蔽剤１６が含まれていないため、短波長領域の可視光の反射率の低下を防ぎ、光利用効率を高めることができる。
【００４２】
次に、本発明の第３の実施形態に係る反射部材について、図８を参照して説明する。本実施形態の反射部材１は、トップコート層１５が、２層以上の層が積層されて成り、反射層１４と接する層（以下、第１トップコート層１５ａ）は、トリアジン系化合物１６ａを含み、反射層１４と接しない層（以下、第２トップコート層１５ｂ）は、ベンゾトリアゾール系化合物１６ｂを含むものである。ここでは、２層のトップコート層１５ａ，１５ｂを有する構成を示すが、トップコート層１５は３層以上であってもよい。
【００４３】
基材１１、アンダーコート層１２、反射層１４は、上記第１の実施形態と同様である。第１トップコート層１５ａ及び第２トップコート層１５ｂを構成する材料は、上記第１の実施形態のトップコート層１５と同様であり、好ましくは、夫々同じ屈折率を有し、それらの界面で全反射を起こし難い材料が用いられる。
【００４４】
第１トップコート層１５ａに含まれるトリアジン系化合物１６ａには、上記第１の実施形態と同様のものが用いられる。第２トップコート層１５に含まれるベンゾトリアゾール系化合物１６ｂとしては、例えば、２−（２Ｈ−ベンゾトリアゾール−２−イル）−６−（１−メチル−１−フェニルエチル）−４−（１，１，３，３−テトラメチルブチル）フェノールや２−（２−ヒドロキシ―５−ｔ−ブチルフェニル）−２Ｈ−ベンゾトリアゾール等が用いられる。
【００４５】
光源３として、例えば、高輝度ＨＩＤランプのような光強度の紫外線を出射するものが用いられると、トップコート層１５自体が劣化して、光透過率が低下すると共に、反射部材１の反射率を低下することがある。また、上記第１の実施形態におけるトリアジン系化合物は、短波長領域の紫外線をよく吸収するが、長波長領域の紫外線（ＵＶ−Ａ（３６５ｎｍ））を十分に吸収することができない。一方、第２トップコート層１５ｂに含有されるベンゾトリアゾール系化合物は、トリアジン系化合物よりも長波長領域の紫外線（ＵＶ−Ａ（３６５ｎｍ））を吸収することができる。
【００４６】
このように、本実施形態においては、トップコート層１５を複数層とし、各層に吸光特性の異なる複数種の紫外線遮蔽剤１６ａ，１６ｂを用いたことにより、短波長から長波長にかけて広い領域の紫外線を吸収することができる。これにより、反射部材１が高強度の紫外線に曝された場合でも、トップコート層１５の耐光劣化を格段に抑制することができる。また、ベンゾトリアゾール系化合物１６ｂを含む第２トップコート層１５ｂと、反射層１４との間に第１トップコート層１５ａを介在させることにより、ベンゾトリアゾール系化合物と銀とのキレートの発生を防止し、銀の変色を抑制することができる。
【００４７】
なお、ベンゾトリアゾール系化合物は、ポリマー内を拡散するため、第２トップコート層１５ｂから第１トップコート層１５ａ内に浸透し、反射部材１の銀を変色させることがあり得る。しかし、上述した通り、ベンゾトリアゾール系化合物を含む層を設けることにより、トップコート層１５の耐光劣化を格段に抑制することができるので、相対的には反射部材１の耐光性を向上させることができる。
【００４８】
＜実施例１＞
実施例１は、第１の実施形態の反射部材１に対応するものである。
【００４９】
コーティング液：アクリル樹脂（ＤＩＣ株式会社製「Ａ−８１７」）１００質量部と、メラミン樹脂（三井化学株式会社製「ユーバン１２２」）１６質量部と、酢酸エチル５０質量部と、酢酸ブチル５０質量部と、ダイアセトンアルコール３０質量部とを混合して混合液を調整し、更に、紫外線遮蔽剤１６として、２−〔２−ヒドロキシ−４−〔１−オクチルオキシカルボニルエトキシ〕フェニル〕−４，６−ビス−（４−フェニルフェニル）−２，３，５−トリアジン（チバ・ジャパン社製「チヌビン４９７」）を上記混合物の固形分に対して１．５質量％になるよう添加し、５分間撹拌することによって、実施例１のコーティング液を調製した。
【００５０】
基材１１：ＰＢＴ樹脂をインジェクション成形することにより、お椀状成形体を作成した。そのお椀状成形体の内面を、２−プロパノールを含ませた脱脂綿で拭き取り、清浄な表面を有する基材１１を得た。
【００５１】
アンダーコート層１２：エポキシ変性アクリルメラミン塗料（久保孝ペイント社製）を乾燥した後、膜厚５ミクロンになるように、基材１１上にスプレー塗装し、１４０℃×３０分間焼付乾燥することにより形成された。
【００５２】
反射層１４：純度９９．９９％の銀からなるターゲットを用いて、マグネトロンスパッタリング法により形成された。各部位の膜厚は、図５に示した通りとした。なお、膜厚は、成膜前の各測定部位にガラス小片をポリイミドテープで貼り付け、成膜後にそのテープを剥がし、触針式段差測定器を用いて段差を測ることにより、測定することができる。
【００５３】
トップコート層１５：調整した実施例１のコーティング液を乾燥した後、膜厚８ミクロンになるように、反射層１４の反射面１３上にスプレー塗装し、１２０℃×３０分間焼付乾燥することにより形成された。
【００５４】
＜実施例２＞
実施例２は、第２の実施形態の反射部材１に対応するものである。
【００５５】
コーティング液：エポキシ変性アクリルメラミン塗料（久保孝ペイント製）に、紫外線遮蔽剤１６として、２−〔２−ヒドロキシ−４−〔１−オクチルオキシカルボニルエトキシ〕フェニル〕−４，６−ビス（４−フェニルフェニル）−１，３，５−トリアジン（チバ・ジャパン社製（チヌビン４９７））を上記混合物の固形分に対して３質量％になるよう添加し、５分間撹拌することによって、実施例２のコーティング液を調製した。
【００５６】
基材１１、反射層１４：実施例１と同様とした。
【００５７】
アンダーコート層１２：調整した実施例２のコーティング液を乾燥した後、膜厚５ミクロンになるように、基材１１上にスプレー塗装し、１４０℃×３０分間焼付乾燥することにより形成された。
【００５８】
トップコート層１５：紫外線遮蔽剤１６を加えなかったこと以外は実施例１と同様に調整したコーティング剤を乾燥後膜厚で８ミクロンになるよう、反射層１４の反射面１３上にスプレー塗装し、１２０℃×３０分間焼付乾燥することにより形成された。
【００５９】
＜実施例３＞
実施例３は、第３の実施形態の反射部材１に対応するものである。
【００６０】
第１トップコート層１５ａ用のコーティング液：アクリル樹脂（ＤＩＣ株式会社製「Ａ−８１７」）１００質足部と、メラミン樹脂（三井化学株式会社製「ユーバン１２２」）１６質量部と、酢酸エチル５０質基部と、酢酸ブチル５０質量部と、ダイアセトンアルコール３０質量部とを混合し、更に、トリアジン系化合物１６ａとして、２−〔２−ヒドロキシ−４−〔１−オクチルオキシカルボニルエトキシ〕フェニル〕−４，６−ビス（４−フェニルフェニル）−１，３，５−トリアジン（チバ・ジャパン社製「チヌビン４９７」）を上記混合物の固形分に対して１．５質量％になるよう添加し、５分間撹拌することによって、第１トップコート層１５ａ用のコーティング液を調製した。
【００６１】
第２トップコート層１５ｂ用のコーティング液：アクリル樹脂（ＤＩＣ株式会社製「Ａ−８１７」）１００質量部と、メラミン樹脂（三井化学株式会社製「ユーバン１２２」）１６質量部と、酢酸エチル５０質量部と、酢酸ブチル５０質量部と、ダイアセトンアルコール３０質量部を混合し、更に、ベンゾトリアゾール系化合物として、２−（２Ｈ−ベンゾトリアゾール−２−イル）−６−（１−メチル−１−フェニルエチル）−４−（１，１，３，３−テトラメチルブチル）フェノール（チバ・ジャパン社製「チヌビン９２８」）を上記混合物の固形分に対して２質量％になるよう添加し、５分聞撹拌することによって、第２トップコート層１５ｂ用のコーティング液を調製した。
【００６２】
基材１１、アンダーコート層１２、反射層１４：実施例１と同様とした。
【００６３】
トップコート層１５：第１トップコート層１５ａ用のコーティング液を乾燥した後、膜厚５ミクロンになるよう、反射層１４の反射面１３上にスプレー塗装し、１２０℃×３０分間焼付乾燥させて第１トップコート層１５ａを形成した。その後、第２トップコート層１５ｂ用コーティング剤を乾燥した後、膜厚で５ミクロンになるよう、第１トップコート層１５ａ上にスプレー塗装し、１２０℃×３０分間焼付乾燥させて第２トップコートを形成した。
【００６４】
＜比較例＞
コーティング液：アクリル樹脂（大日本インキ化学工業株式会社製「Ａ−８１７」）１００質量部に、ベンゾトリアゾール系紫外線吸収剤（テバ・ジャパン社製「チヌビン３２８］）０．２部と、メラミン樹脂（三井化学株式会社製「ユーバン１２２」）１６質量部と、酢酸エチル５０質量部と、酢酸ブチル５０質量部と、ダイアセトンアルコール３０質量部を混合し、比較例のコーティング液を調製した。
【００６５】
基材、アンダーコート層、反射層：実施例１と同様とした。
【００６６】
トップコート層：調整した比較例のコーティング液を用いた以外、実施例１と同様とした。
【００６７】
＜評価方法＞
光線反射性：実施例１〜３及び比較例の各反射部材を３０ｍｍ角にカットし、自記分光光良計を用いて波長５５５ｎｍにおける全光線反射率を測定した。
【００６８】
＜耐光性＞
各反射部材を５０ｍｍ幅にカットし、１００℃雰囲気の恒温槽内で２ｍＷ／ｃｍ２の紫外線強度において、３０日間、水銀灯照射を行った。その後、各反射部材を３０ｍｍ角にカットし、自記分光光度計を用いて波長５５５ｎｍにおける全光線反射率を測定した。また、トレーシングペーパーをサンプルに被せて、外観を観察した。評価結果を下記の表１に示す。
【００６９】
【表１】
2011248023.tif 000004
【００７０】
表１に示す通り、実施例１〜３はいずれも銀の変色が発生せず、上記実施形態における反射部材１の効果が認められた。一方、比較例においては、褐色の変色が認められた。
【００７１】
なお、本発明は、銀の薄膜には波長３２０ｎｍ付近の紫外線を透過する「窓」が存在することに着目し、この波長領域を含む紫外線を遮蔽すると共に、銀とのキレートを作り難い性質を有する紫外線遮蔽剤として、トリアジン系化合物を用いたものである。しかし、このトリアジン系化合物と同様の性質を有する類似の紫外線遮蔽剤が添加されてもよく、上述した実施形態に限らず、種々の変形が可能である。
【符号の説明】
【００７２】
１    反射部材
１１    基材
１２    アンダーコート層
１３    反射面
１４    反射層
１５    トップコート層
１６    紫外線遮蔽剤（トリアジン系化合物）
１６ａ    トリアジン系化合物
１６ｂ    ベンゾトリアゾール系化合物
２  照明器具
【図１】
2011248023.tif 000005
【図２】
2011248023.tif 000006
【図３】
2011248023.tif 000007
【図４】
2011248023.tif 000008
【図５】
2011248023.tif 000009
【図６】
2011248023.tif 000010
【図７】
2011248023.tif 000011
【図８】
2011248023.tif 000012